(57)【要約】【課題】低温衝撃強度に優れる熱可塑性エラストマー組成物を提供する。【解決手段】少なくとも、以下の成分（Ａ）１５〜４０重量％と、成分（Ｂ）１５〜４０重量％と、成分（Ｃ）２０〜７０重量％とを、混練して得られる熱可塑性エラストマー組成物。  （Ａ）：密度が８５０〜９００ｋｇ／ｍ3であり、ムーニー粘度（ＭＬ1+4１００℃）が３０〜１５０、エチレン単位の含有量が３０〜９０重量％、ヨウ素価が０．１〜４０であるエチレン−α−オレフィン−非共役ジエン共重合体ゴム  （Ｂ）：密度が８５０〜９００ｋｇ／ｍ3であり、ムーニー粘度（ＭＬ1+4１００℃）が３０〜１５０、エチレン単位の含有量が３０〜９０重量％、ヨウ素価が成分（Ａ）の０．２５倍〜０．９５倍であるエチレン−α−オレフィン−非共役ジエン共重合体ゴム  （Ｃ）：ポリプロピレン樹脂【選択図】なし【特許請求の範囲】
【請求項１】
少なくとも、以下の成分（Ａ）１５〜４０重量％と、成分（Ｂ）１５〜４０重量％と、成分（Ｃ）２０〜７０重量％とを、混練して得られる熱可塑性エラストマー組成物。（成分（Ａ）と成分（Ｂ）と成分（Ｃ）との合計を１００重量％とする）
（Ａ）：密度が８５０〜９００ｋｇ／ｍ3であり、ムーニー粘度（ＭＬ1+4１００℃）が３０〜１５０、エチレン単位の含有量が３０〜９０重量％、ヨウ素価が０．１〜４０であるエチレン−α−オレフィン−非共役ジエン共重合体ゴム
（Ｂ）：密度が８５０〜９００ｋｇ／ｍ3であり、ムーニー粘度（ＭＬ1+4１００℃）が３０〜１５０、エチレン単位の含有量が３０〜９０重量％、ヨウ素価が成分（Ａ）の０．２５倍〜０．９５倍であるエチレン−α−オレフィン−非共役ジエン共重合体ゴム
（Ｃ）：ポリプロピレン樹脂
【請求項２】
成分（Ａ）、成分（Ｂ）の各エチレン−α−オレフィン−非共役ジエン共重合体ゴムが、エチレン単位の含有量が４０〜８０重量％、ヨウ素価が１〜３０、油展量が２０〜２００重量部の油展エチレン−α−オレフィン−非共役ジエン共重合体ゴムである請求項１に記載の熱可塑性エラストマー組成物。
【請求項３】
架橋剤の存在下で動的に熱処理して得られる請求項１または請求項２の何れかに記載の熱可塑性エラストマー組成物。
【請求項４】
請求項３における架橋剤が有機過酸化物である熱可塑性エラストマー組成物。
【請求項５】
請求項１から請求項４の何れかに記載の熱可塑性エラストマー組成物を成形して得られるエアバッグカバー。
【請求項６】
請求項１から請求項４の何れかに記載の熱可塑性エラストマー組成物の製造方法であって、成分（Ａ）および成分（Ｂ）として、直列または並列に連結した二つの重合槽を用い、一方の重合槽で成分（Ａ）を重合し、他方の重合槽で成分（Ｂ）を重合して、成分（Ａ）と成分（Ｂ）が溶媒に混合されてなる混合液を得た後、該混合液から溶媒を除去して得られる成分（Ａ）と成分（Ｂ）の混合物を用い、該成分（Ａ）および成分（Ｂ）の混合物に、成分（Ｃ）を、成分（Ａ）が１５〜４０重量％、成分（Ｂ）が１５〜４０重量％、成分（Ｃ）が２０〜７０重量％となるように配合し、混練する熱可塑性エラストー組成物の製造方法。
【発明の詳細な説明】
【技術分野】
【０００１】
本発明は、低温衝撃強度に優れる熱可塑性エラストマー組成物および該組成物を成形して得られるエアバッグカバーに関するものである。
【背景技術】
【０００２】
エアバッグカバーにおいては、衝突の際、エアバッグが展開できるように確実に破裂しかつ破片が飛び散らないこと、寒冷地での使用にも耐える低温強度を有すること、成形性に優れることが求められている。かかるエアバッグカバーに用いられる材料としては、例えば、２３０℃のメルトフローレート（ＭＦＲ）が１４ｇ／１０分であるポリプロピレンと１９０℃のＭＦＲが４ｇ／１０分、密度が９１５ｋｇ／ｍ3である線状低密度ポリエチレンとの樹脂組成物や、２３０℃のメルトフローレート（ＭＦＲ）が３０ｇ／１０分であり、エチレン含有量が３重量％であるポリプロピレンと２３０℃のＭＦＲが８ｇ／１０分、コモノマー含有量が２４重量％であるエチレン−オクテン共重合体ゴムとの樹脂組成物や、２３０℃のメルトフローレート（ＭＦＲ）が５０ｇ／１０分であるポリプロピレンと２３０℃のＭＦＲが２．３ｇ／１０分、コモノマー含有量が２４重量％であるエチレン−オクテン共重合体ゴムとの樹脂組成物との樹脂組成物などがあり、１５０〜４００ＭＰａ程度の剛性、−４０℃のＩｚｏｄ衝撃試験において非破壊を有する材料が提案されている。（特許文献１、特許文献２、特許文献３参照）
【０００３】
【特許文献１】特開平８−２７３３１号公報
【特許文献２】特開平１０−２６５６２８号公報
【特許文献３】特開２００１−２７９０３０号公報
【発明の開示】
【発明が解決しようとする課題】
【０００４】
しかしながら、上記組成物からなるエアバッグカバーは、低温衝撃強度が不十分であるという問題点を有する。
【０００５】
かかる状況のもと本発明の目的は、低温衝撃強度に優れるエアバッグカバー、及び該エアバッグカバーの製造に適した熱可塑性エラストマー組成物を提供することである。
【課題を解決するための手段】
【０００６】
本発明の一つの様態は、少なくとも、以下の成分（Ａ）１５〜４０重量％と、成分（Ｂ）１５〜４０重量％と、成分（Ｃ）２０〜７０重量％とを、混合して得られる熱可塑性エラストマー組成物。（成分（Ａ）と成分（Ｂ）と成分（Ｃ）との合計を１００重量％とする）
（Ａ）：密度が８５０〜９００ｋｇ／ｍ3であり、ムーニー粘度（ＭＬ1+4１００℃）が３０〜１５０、エチレン単位の含有量が３０〜９０重量％、ヨウ素価が０．１〜４０であるエチレン−α−オレフィン−非共役ジエン共重合体ゴム
（Ｂ）：密度が８５０〜９００ｋｇ／ｍ3であり、ムーニー粘度（ＭＬ1+4１００℃）が３０〜１５０、エチレン単位の含有量が３０〜９０重量％、ヨウ素価が成分（Ａ）の０．２５倍〜０．９５倍であるエチレン−α−オレフィン−非共役ジエン共重合体ゴム
（Ｃ）：ポリプロピレン樹脂
【０００７】
本発明はまた、上記の熱可塑性エラストマー組成物からなるエアバッグカバーに係るものである。
【発明の効果】
【０００８】
本発明により、低温衝撃強度に優れる熱可塑性エラストマー組成物、該組成物からなるエアバッグカバーを提供することができる。
【発明を実施するための最良の形態】
【０００９】
本発明の熱可塑性エラストマー組成物は、密度が８５０〜９００ｋｇ／ｍ3であり、ムーニー粘度（ＭＬ1+4１００℃）が３０〜１５０、エチレン単位の含有量が３０〜９０重量％、ヨウ素価が０．１〜４０であるエチレン−α−オレフィン−非共役ジエン共重合体ゴム（Ａ）、密度が８５０〜９００ｋｇ／ｍ3であり、ムーニー粘度（ＭＬ1+4１００℃）が３０〜１５０、エチレン単位の含有量が３０〜９０重量％、ヨウ素価が成分（Ａ）の０．２５倍〜０．９５倍であるエチレン−α−オレフィン−非共役ジエン共重合体ゴム（Ｂ）およびポリプロピレン樹脂（Ｃ）の少なくとも３成分からなる。
【００１０】
本発明の成分（Ａ）および（Ｂ）にかかるエチレン−α−オレフィン−非共役ジエン共重合体ゴムとして、軟化剤（「伸展油」とも呼ばれている）とエチレン−α−オレフィン−非共役ジエン共重合体ゴムとの混合物、すなわち、軟化剤で伸展されたエチレン−α−オレフィン−非共役ジエン共重合体ゴムを用いることができる。エチレン−α−オレフィン−非共役ジエン共重合体ゴムと軟化剤とを混合する方法として、（１）製品としてのエチレン−α−オレフィン−非共役ジエン共重合体ゴム（市販品であってもよい）と軟化剤とを公知の混合機で混合する方法、および（２）エチレン−α−オレフィン−非共役ジエン共重合体ゴムの製造における中間体としての該共重合体ゴムの溶液と軟化剤とを混合して混合物を製造し、次いで、該混合物中の溶媒を除去する方法を例示することができる。
【００１１】
該軟化剤として、パラフィン系鉱物油、ナフテン系鉱物油およびアロマ系鉱物油のような鉱物油を例示することができる。中でも、パラフィン系鉱物油が好ましい。軟化剤を混合する場合の軟化剤の添加量は、軟化剤添加後のエチレン−α−オレフィン−非共役ジエン共重合体ゴムのムーニー粘度（ＭＬ1+4１００℃）が３０〜１５０となる範囲である必要がある。このような軟化剤の添加量は、軟化剤を含まないエチレン−α−オレフィン−非共役ジエン共重合体ゴム１００重量部あたり通常２０〜２００重量部、好ましくは２０〜１５０重量部、更に好ましくは２０〜１２０重量部である。該含有量が２０重量部未満であると、製造される熱可塑性エラストマー組成物の流動性が悪くなることがある。該含有量が２００重量部を越えると、製造される熱可塑性エラストマー組成物の低温強度が低くなることがある。
【００１２】
上記α−オレフィンは通常、炭素原子数３〜１０のα−オレフィンである。α−オレフィンとして、プロピレン、１−ブテン、１−ペンテン、１−ヘキセン、１−オクテンおよび１−デセンのような直鎖状α−オレフィン；ならびに３−メチル−１−ブテンおよび３−メチル−１−ペンテンのような分岐状α−オレフィンを例示することができる。中でも、プロピレン、１−ブテン、１−ヘキセンまたは１−オクテンが好ましい。
【００１３】
上記の非共役ジエンとして、１，４−ヘキサジエン、１，６−オクタジエン、２−メチル−１，５−ヘキサジエン、６−メチル−１，５−ヘプタジエン、および７−メチル−１，６−オクタジエンのような鎖状非共役ジエン；ならびに、シクロへキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、および６−クロロメチル−５−イソプロペニル−２−ノルボルネンのような環状非共役ジエン、を例示することができる。中でも、５−エチリデン−２−ノルボルネンまたはジシクロペンタジエンが好ましい。
【００１４】
上記の非共役ジエンは、２，３−ジイソプロピリデン−５−ノルボルネン、２−エチリデン−３−イソプロピリデン−５−ノルボルネン、２−プロペニル−２，２−ノルボルナジエン、１，３，７−オクタトリエン、および１，４，９−デカトリエンのようなトリエンと組合せて用いてもよい。該組合せを用いる場合、共重合体ゴムは、エチレン−α−オレフィン−非共役ジエン−非共役トリエン共重合体ゴムである。
【００１５】
本発明の成分（Ａ）および（Ｂ）にかかるエチレン−α−オレフィン−非共役ジエン共重合体ゴムとして、エチレン−プロピレン−５−エチリデン−２−ノルボルネン共重合体ゴム、エチレン−プロピレン−１−ブテン−５−エチリデン−２−ノルボルネン共重合体ゴム、エチレン−１−ヘキセン−５−エチリデン−２−ノルボルネン共重合体ゴム、エチレン−１−オクテン−５−エチリデン−２−ノルボルネン共重合体ゴム、エチレン−プロピレン−ジシクロペンタジエン共重合体ゴム、およびエチレン−１−ブテン−ジシクロペンタジエン共重合体ゴムを例示することができる。中でも、エチレン−１−ブテン−ジシクロペンタジエン共重合体ゴムが好ましい。
【００１６】
成分（Ａ）のエチレン単位の含有量は、通常３０〜９０重量％、好ましくは３５〜８０重量％、より好ましくは４０〜７０重量％であり、α−オレフィン単位の含有量は、通常１０〜７０重量％、好ましくは２０〜６５重量％、より好ましくは３０〜６０重量％である（エチレン単位とα−オレフィン単位との合計を１００重量％とする）。エチレン単位の含有量が３０重量％未満であったり、９０重量％を越えたりすると、製造される熱可塑性エラストマー組成物の低温強度が低下することがある。
【００１７】
成分（Ｂ）のエチレン単位の含有量は、通常３０〜９０重量％、好ましくは３５〜８０重量％、より好ましくは４０〜７０重量％であり、α−オレフィン単位の含有量は、通常１０〜７０重量％、好ましくは２０〜６５重量％、より好ましくは３０〜６０重量％である（エチレン単位とα−オレフィン単位との合計を１００重量％とする）。エチレン単位の含有量が３０重量％未満であったり、９０重量％を越えたりすると、製造される熱可塑性エラストマー組成物の低温強度が低下することがある。
【００１８】
成分（Ａ）の非共役ジエン単位の含有量（非共役ジエンと非共役トリエンとの組合せが用いられる場合は、両モノマー単位の合計含有量）は、製造される熱可塑性エラストマー組成物の耐久物性・耐熱性・低温強度・流動性の観点から、成分（Ａ）にかかるエチレン−α−オレフィン−非共役ジエン共重合体ゴム（油展ゴムではない）のヨウ素価換算で、０．１〜４０、好ましくは０．１〜３０、より好ましくは１〜３０である。ヨウ素価が０．１未満であると、製造される熱可塑性エラストマー組成物の粘度のせん断速度依存性が弱くなり、その結果、流動性が悪くなる場合がある。ヨウ素価が４０を越えると、製造される熱可塑性エラストマー組成物の低温強度が低下することがある。
【００１９】
成分（Ｂ）の非共役ジエン単位の含有量（非共役ジエンと非共役トリエンとの組合せが用いられる場合は、両モノマー単位の合計含有量）は、成分（Ｂ）にかかるエチレン−α−オレフィン−非共役ジエン共重合体ゴム（油展ゴムではない）のヨウ素価換算で、成分（Ａ）のヨウ素価の０．２５倍〜０．９５倍、好ましくは０．３０倍〜０．８０倍である。非共役ジエン単位の含有量がヨウ素価換算で成分（Ａ）の０．２５倍未満であったり、０．９５倍を超えたりすると、製造される熱可塑性エラストマー組成物の低温強度が低下することがある。
【００２０】
本発明の成分（Ａ）および成分（Ｂ）の密度は、ＪＩＳ  Ｋ７１１２に従いアニール無しで測定して、８５０〜９００Ｋｇ／ｍ3、好ましくは８５０〜８９０Ｋｇ／ｍ3、より好ましくは８５０〜８８０Ｋｇ／ｍ3である。密度が９００Ｋｇ／ｍ3を越えると、製造される熱可塑性エラストマー組成物の低温強度が低下することがある。密度が８５０Ｋｇ／ｍ3未満であると、製造される熱可塑性エラストマー組成物の高温強度が低下することがある。
【００２１】
本発明の成分（Ａ）および成分（Ｂ）のムーニー粘度（ＭＬ1+4１００℃）は、ＪＩＳ  Ｋ６３００に従い１００℃で測定して、３０〜１５０、好ましくは４０〜１００、より好ましくは５０〜８０である。ムーニー粘度が１５０を越えると、製造される熱可塑性エラストマー組成物の流動性の低下や、該組成物からなる成形体の外観が悪化することがある。ムーニー粘度が３０未満であると、製造される熱可塑性エラストマー組成物の低温強度が低下することがある。
【００２２】
成分（Ｃ）とは、プロピレン単位の含有量が５０重量％を超え１００重量％以下である、ＪＩＳ  Ｋ７１２１に従い昇温速度および降温速度が５℃／ｍｉｎの条件で測定して、１００℃以上に融点を有するプロピレンの単独重合体、または、１００℃以上に融点を有する、プロピレンとエチレン及び／又は炭素数４〜１０のα−オレフィンとのランダム共重合体もしくはブロック共重合体である。成分（Ｃ）は、該単独重合体、該ランダム共重合体および該ブロック共重合体の２以上の組合せであってもよい。
【００２３】
上記のランダム共重合体として、製造される熱可塑性エラストマー組成物の耐熱性を高める観点から、（１）プロピレン単位の含有量が９０〜９９．５重量％でありエチレン単位の含有量が０．５〜１０重量％であるプロピレン−エチレンランダム共重合体（プロピレン単位とエチレン単位との合計を１００重量％とする）、（２）プロピレン単位の含有量が９０〜９９重量％でありエチレン単位の含有量が０．５〜９．５重量％であり炭素数４〜１０のα−オレフィン単位の含有量が０．５〜９．５重量％であるプロピレン−エチレン−α−オレフィンランダム共重合体（プロピレン単位とエチレン単位とα−オレフィン単位との合計を１００重量％とする）、または（３）プロピレン単位の含有量が９０〜９９．５重量％であり炭素原子数４〜１０のα−オレフィン単位の含有量が０．５〜１０重量％であるプロピレン−α−オレフィンランダム共重合体（プロピレン単位とα−オレフィン単位との合計を１００重量％とする）が好ましい。
【００２４】
上記のブロック共重合体とは、プロピレンの単独重合体またはプロピレンとエチレン及び／又はα−オレフィンとのランダム共重合体である第１重合体を製造する工程（１）と、第１重合体の存在下に、プロピレンとエチレン及び／又はα−オレフィンとのランダム共重合体である第２重合体を製造する工程（２）とからなる製造方法で製造され、第２重合体に含有されるプロピレン単位以外のモノマー単位の含有量（すなわち、エチレン単位の含有量、α−オレフィン単位の含有量、またはエチレン単位とα−オレフィン単位との含有量）が、第１重合体に含有されるプロピレン単位以外のモノマー単位の含有量より多い、第１重合体と第２重合体とからなる混合物であって、工程（１）と工程（２）とが逐次的に実施されるので当業者によって通常ブロック共重合体と呼ばれてはいるものの、ポリマー関係の教科書に記載されている、ＢＢＢ−−−ＢＢＢＳＳＳ−−−ＳＳＳ（ＢＢＢ−−−ＢＢＢはブタジエン単位の連鎖を表わし、ＳＳＳ−−−ＳＳＳはスチレン単位の連鎖を表わす）のような典型的なブロック共重合体ではない。つまり、第１重合体の末端と、第２重合体の末端とが共有結合で結合されたブロック共重合体ではない。
【００２５】
該ブロック共重合体は、製造される熱可塑性エラストマー組成物の耐熱性を高める観点から、好ましくは、第１重合体に含有されるプロピレン単位以外のモノマー単位の含有量が０〜１０重量％（第１重合体に含有される全てのモノマー単位の合計を１００重量％とする）の重合体、より好ましくは、第２重合体に含有されるプロピレン単位以外のモノマー単位の含有量が５〜５０重量％（第２重合体に含有される全てのモノマー単位の合計を１００重量％とする）の共重合体、さらに好ましくは、第２重合体の含有量が５〜７０重量％（該ブロック共重合体の量を１００重量％とする）の共重合体である。
【００２６】
上記の炭素原子数４〜１０のα−オレフィンとして、１−ブテン、１−ペンテン、１−ヘキセン、１−オクテンおよび１−デセンのような直鎖状α−オレフィン；３−メチル−１−ブテンおよび３−メチル−１−ペンテンのような分岐状α−オレフィン；ならびにこれらの２以上の組合せを例示することができる。
【００２７】
成分（Ｃ）の、ＪＩＳ  Ｋ７２１０に従い２１．１８Ｎの荷重下２３０℃で測定されるメルトフローレートは、製造される熱可塑性エラストマー組成物からなる成形体の外観を高める観点から、好ましくは０．１ｇ／１０分以上、より好ましくは１ｇ／１０分以上であり、製造される熱可塑性エラストマー組成物の低温強度を高める観点から、好ましくは１５０ｇ／１０分以下、より好ましくは１００ｇ／１０分以下である。
【００２８】
成分（Ｃ）として、プロピレンの単独重合体、エチレン−プロピレンランダム共重合体、エチレン−プロピレン−ブテンランダム共重合体、エチレン−プロピレンブロック共重合体、およびエチレン−プロピレン−ブテンブロック共重合体を例示することができる。中でも、プロピレンの単独重合体、エチレン−プロピレンランダム共重合体、エチレン−プロピレンブロック共重合体が好ましい。
【００２９】
成分（Ａ）の量は１５〜４０重量％、好ましくは２０〜３５重量％、より好ましくは２５〜３５重量％であり、成分（Ｂ）の量は１５〜４０重量％、好ましくは２０〜３５重量％、より好ましくは２５〜３５重量％であり、成分（Ｃ）の量は２０〜７０重量％、好ましくは３０〜６０重量％、より好ましくは３０〜５０重量％である（成分（Ａ）と成分（Ｂ）と成分（Ｃ）との合計を１００重量％とする）。
【００３０】
成分（Ａ）または成分（Ｂ）の量が１５重量％未満であったりすると製造される熱可塑性エラストマー組成物の低温強度が低下することがある。成分（Ａ）と成分（Ｂ）のどちらかの量が４０重量％を越えたりすると、製造される熱可塑性エラストマー組成物の流動性が低下したり、製造される熱可塑性エラストマー組成物からなる成形体の外観が悪化することがある。
【００３１】
本発明の熱可塑性エラストマー組成物は、架橋剤の存在下で動的に熱処理して得られる組成物であってもよい。架橋剤として、有機過酸化物、硫黄化合物およびアルキルフェノール樹脂を例示することができる。中でも、有機過酸化物が好ましい。動的な熱処理とは、本発明の組成物の全部または一部の成分を溶融混合しながら、架橋反応に適した温度のもとで、架橋反応を行なうことを意味する。動的な熱処理に用いられる装置として、二軸押出機やバンバリーミキサーのような公知の装置を例示することができる。同様の処理に対し、動的架橋という用語も用いられている。これらの方法に関し、詳しくは、Thermoplastic Elastomers 2nd. ed., 153-190 (Hanser Gardner Publications ,1996)等の文献に記載されている。
【００３２】
有機過酸化物として、公知の、ケトンパーオキサイド類、ジアシルパーオキサイド類、ハイドロパーオキサイド類、ジアルキルパーオキサイド類、パーオキシケタール類、アルキルパーエステル類、パーカーボネート類、パーオキシジカーボネート類、およびパーオキシエステル類を例示することができる。具体的な有機過酸化物として、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン、１，３−ビス（ｔ−ブチルパーオキシイソプロピル）ベンゼン、ｔ−ブチルクミルパーオキサイド、ジ−ｔ−ブチルパーオキサイド、２，２，４−トリメチルペンチル−２−ハイドロパ−オキサイド、ジイソプロピルベンゾハイドロパーオキサイド、クメンパーオキサイド、ｔ−ブチルパーオキサイド、１，１−ジ（ｔ−ブチルパーオキシ）３，５，５−トリメチルシクロヘキサン、１，１−ジ−ｔ−ブチルパーオキシシクロヘキサン、イソブチルパーオキサイド、２，４−ジクロロベンゾイルパーオキサイド、ｏ−メチルベンゾイルパーオキサイド、ビス−３，５，５−トリメチルヘキサノイルパーオキサイド、ラウロイルパーオキサイド、ベンゾイルパーオキサイド、およびｐ−クロロベンゾイルパーオキサイド；ならびに、これらの２以上の組合せを例示することができる。
【００３３】
架橋剤の量は、成分（Ａ）と成分（Ｂ）と成分（Ｃ）との合計を１００重量部として、通常０．０１〜１０重量部、好ましくは０．０５〜２重量部、より好ましくは０．１〜１重量部である。該量が０．０１重量部未満であると、製造される熱可塑性エラストマー組成物の流動性が低下することがある。該量が１０重量部を超えると、製造される熱可塑性エラストマー組成物の低温強度が低下することがある。
【００３４】
架橋剤は、製造される熱可塑性エラストマー組成物の低温強度を改良するために、架橋助剤と組合せてもよい。好ましい架橋助剤は、２以上の二重結合を有する化合物である。架橋助剤として、Ｎ，Ｎ−ｍ−フェニレンビスマレイミド、トルイレンビスマレイミド、ｐ−キノンジオキシム、ニトロソベンゼン、ジフェニルグアニジン、トリメチロールプロパン、トリメチロールプロパントリメタクリレート、およびジビニルベンゼン；ならびに、これらの２以上の組合せを例示することができる。
【００３５】
架橋助剤の量は、成分（Ａ）と成分（Ｂ）と成分（Ｃ）との合計を１００重量部として、好ましくは０．０１〜１０重量部である。該量が０．０１重量部未満であると、製造される熱可塑性エラストマー組成物の低温強度が良好でない場合がある。該量が１０重量部を越えると、製造される熱可塑性エラストマー組成物の低温強度の改良効果が上がらない場合がある。
【００３６】
前記熱可塑性エラストマー組成物を用いて成形する場合には、得られる成形体の金型からの脱型性や耐磨耗性や耐傷付き性を改良するために、滑剤またはシリコーン化合物と組合せてもよい。該滑剤として、ラウリル酸アミド、パルミチン酸アミド、ステアリン酸アミド、オレイン酸アミド、エルカ酸アミド、メチレンビスステアリン酸アミド、エチレンビスステアリン酸アミド、エチレンビスオレイン酸アミド、およびステアリルジエタノールアミド、ならびにこれらの２以上の組合せを例示することができる。中でも、ステアリン酸アミド、オレイン酸アミドまたはエルカ酸アミドが好ましい。
【００３７】
該滑剤の量は、上記の脱型性や耐磨耗性や耐傷付き性の観点から、成分（Ａ）と成分（Ｂ）と成分（Ｃ）との合計を１００重量部として、好ましくは０．０１〜１０重量部、より好ましくは０．０５〜１重量部である。該量が０．０１重量部未満であると、脱型性や耐磨耗性や耐傷付き性が悪くなる場合がある。該量が１０重量部を越えると、製造される熱可塑性エラストマー組成物からなる成形体の表面に該滑剤が析出する場合がある。
【００３８】
上記のシリコーン化合物として、ジメチルシリコーン、メチルフェニルシリコーン、およびメチルハイドロジェンシリコーンのようなストレートシリコン；ならびに、アミノ変性シリコーン、エポキシ変性シリコーン、カルボキシル変性シリコーン、カルビノール変性シリコーン、メタクリル変性シリコーン、メルカトプ変性シリコーン、フェノール変性シリコーン、ポリエーテル変性シリコーン、メチルスチリル変性シリコーン、アルキル変性シリコーン、高級脂肪酸エステル変性シリコーン、高級アルコキシ変性シリコーン、およびフッ素変性シリコーンのような変性シリコーン、を例示することができる。中でも、ストレートシリコーンが好ましい。該シリコーン化合物は、市販品であってもよい。該シリコーン化合物はまた、シリコーンオイル及び／又はシリコーンゴムを予めオレフィン系樹脂に高濃度に充填したマスターバッチでもよい。
【００３９】
該シリコーン化合物の量は、上記の脱型性や耐磨耗性や耐傷付き性の観点から、成分（Ａ）と成分（Ｂ）と成分（Ｃ）との合計を１００重量部として、好ましくは０．０１〜１０重量部、より好ましくは０．１〜５重量部である。該量が０．０１重量部未満であると、脱型性や耐磨耗性や耐傷付き性が悪くなる場合がある。該量が１０重量部を越えると、製造される熱可塑性エラストマー組成物からなる成形体の表面に艶むらが現れる場合がある。
【００４０】
また、成分（Ａ）、成分（Ｂ）、および成分（Ｃ）のいずれも、無機フィラー（例えば、タルク、炭酸カルシウムおよび焼成カオリン）、有機フィラー（例えば、繊維、木粉およびセルロースパウダー）、酸化防止剤（例えば、フェノール系、イオウ系、燐系、ラクトン系およびビタミン系）、耐候安定剤、紫外線吸収剤（例えば、ベンゾトリアゾール系、トリジアミン系、アニリド系およびベンゾフェノン系）、熱安定剤、光安定剤（例えば、ヒンダードアミン系およびベンゾエート系）、帯電防止剤、造核剤、顔料、吸着剤（例えば、酸化亜鉛や酸化マグネシウムのような金属酸化物）、金属塩化物（例えば、塩化鉄および塩化カルシウム）、ハイドロタルサイト、ならびにアルミン酸塩のような添加剤と組合せてもよい。該添加剤はまた、製造される熱可塑性エラストマー組成物と配合してもよい。
【００４１】
本発明における成分（Ａ）および（Ｂ）の製造方法として、公知のチーグラー・ナッタ系触媒または、メタロセン系錯体および非メタロセン系錯体のような公知の錯体系触媒を用いた、公知のスラリー重合法、溶液重合法、塊状重合法または気相重合法を例示することができる。
【００４２】
成分（Ａ）と（Ｂ）は、それぞれ別途重合して得られたエチレン−α−オレフィン−非共役ジエン共重合体ゴムを混合してもよいが、熱可塑性エラストマー組成物の製造工程が簡略化できることから、直列または並列に連結した二つの重合槽を用い、一方の重合槽で成分（Ａ）を重合し、他方の重合槽で成分（Ｂ）を重合して、成分（Ａ）と成分（Ｂ）が溶媒に混合されてなる混合液を得た後、該混合液から溶媒を除去して得られる成分（Ａ）と成分（Ｂ）の混合物を用いることが好ましい。このような成分（Ａ）と成分（Ｂ）の混合物を用いた場合、成分（Ａ）と成分（Ｂ）があらかじめ混合されているため、成分（Ｃ）との混合する際に、適切な混合状態を作ることが容易となる。特に、架橋剤存在下で動的に熱処理する場合には、このような成分（Ａ）と成分（Ａ）の混合物を用いることで、混練時間を短くできる、または混練時の発熱を抑制し外観等の品質の良い製品が得られる等の、利点があり望ましい。
【００４３】
本発明における成分（Ｃ）のポリプロピレン樹脂の製造方法として、公知のチーグラー・ナッタ系触媒または、メタロセン系錯体および非メタロセン系錯体のような公知の錯体系触媒を用いた、公知の、スラリー重合法、溶液重合法、塊状重合法または気相重合法を例示することができる。成分（Ｃ）は市販品であってもよい。
【００４４】
本発明の熱可塑性エラストマー組成物は、前記した成分（Ａ）、（Ｂ）および（Ｃ）、と、さらに必要に応じ配合される他の成分とを、公知の方法、例えば、二軸押出機、バンバリーミキサーなどにより混練して得ることができる。また、架橋剤の存在下で混練してもよい。
本発明の熱可塑性エラストマー組成物は、エアバッグカバーに好適である。本発明のエアバッグカバーは、熱可塑性エラストマー組成物を、射出成形法のような公知の成形方法で成形することによって製造される。とりわけ剛性が１００〜４００ＭＰａの熱可塑性エラストマー組成物を用いて得られるエアバッグカバーは、運転席用エアバッグカバーとして好適である。
【実施例】
【００４５】
以下、実施例に基づいて本発明を説明するが、本発明はこれらに限定されない。
［I］物性測定方法
（１）剛性
ＪＩＳ  Ｋ７２０３に従い、曲げ弾性率を測定した（単位  ＭＰａ）。
（２）低温強度
ＪＩＳ  Ｋ６９１１に従い、−４７℃でのＩｚｏｄ衝撃試験を行い、下記の通り評価した。
ＮＢ：破壊しなかった。
Ｂ  ：破壊した。
Ｉｚｏｄ衝撃強度  下記の式により、試験片に吸収された全衝撃エネルギー(kgf・cm)を試験片のノッチ部の幅(cm)で除して算出した。
Ｉｚｏｄ衝撃強度＝試験片に吸収された全衝撃エネルギー／試験片のノッチ部の幅  
（３）流動性
厚みが２ｍｍの楕円スパイラル金型を用い、下記の条件で成形した時の成形品の長さから流動長を算出した。
流動長＝長さ／厚み
成形条件
金型温度：５０℃
射出成形機：東芝機械社製  ＩＳ１００−ＥＮ
シリンダー温度；ＨＮ：２２０℃  Ｈ３：２２０℃  Ｈ２：２００℃  Ｈ１：１９０℃
射出圧力：１１６ＭＰａ
（４）メルトフローレート（ＭＦＲ）
ＪＩＳ  Ｋ７２１０に従い、温度２３０℃、荷重２１．１８Ｎの条件で測定した。
（５）密度
JIS Ｋ７１１２に従い、アニール無しで測定した。
（６）ムーニー粘度（ＭＬ1+4１００℃）
ＪＩＳ Ｋ ６３００に従い、測定温度１００℃、余熱時間１分、ローターの回転時間４分で測定した。
（７）エチレン単位含有量
赤外線吸収スペクトル法により測定した。
（８）ヨウ素価
赤外線吸収スペクトル法により測定した。
【００４６】
［II］原料
（１）オイル成分
以降の全ての実施例、比較例における油展エチレン−プロピレン−５−エチリデン−２−ノルボルネン共重合体ゴムに含まれるオイル成分として、出光興産製、ＰＷ−３８０を使用した。
（２）エチレン−プロピレン−非共役ジエン共重合体ゴム
【００４７】
Ａ−１：エチレン−プロピレン−５−エチリデン−２−ノルボルネン共重合体ゴム
密度：８８０ｋｇ／ｍ3、ムーニー粘度（ＭＬ1+4１００℃）：７６
エチレン単位含有量：６２重量％、プロピレン単位含有量：３８重量％
（エチレン、プロピレン両単位の合計を１００重量％とする。）
ヨウ素価：７．４、オイル含有量量：共重合体１００重量部に対して４０重量部
Ａ−２：エチレン−プロピレン−５−エチリデン−２−ノルボルネン共重合体ゴム
密度：８８０ｋｇ／ｍ3、ムーニー粘度（ＭＬ1+4１００℃）：８０
エチレン単位含有量：６３重量％、プロピレン単位含有量：３７重量％
（エチレン、プロピレン両単位の合計を１００重量％とする。）
ヨウ素価：４．９、オイル含有量量：共重合体１００重量部に対して４０重量部
Ａ−３：エチレン−プロピレン−５−エチリデン−２−ノルボルネン共重合体ゴム
密度：８８０ｋｇ／ｍ3、ムーニー粘度（ＭＬ1+4１００℃）：７５
エチレン単位含有量：６３重量％、プロピレン単位含有量：３７重量％
（エチレン、プロピレン両単位の合計を１００重量％とする。）
ヨウ素価：３．６、オイル含有量量：共重合体１００重量部に対して４０重量部
エチレン−プロピレン非共役ジエン共重合体ゴム
Ｂ−１：エチレン−プロピレン−５−エチリデン−２−ノルボルネン共重合体ゴム
密度：８８０ｋｇ／ｍ3、ムーニー粘度（ＭＬ1+4１００℃）：７６
エチレン単位含有量：６２重量％、プロピレン単位含有量：３８重量％
（エチレン、プロピレン両単位の合計を１００重量％とする。）
ヨウ素価：２．６、オイル含有量量：共重合体１００重量部に対して４０重量部
Ｂ−２：エチレン−プロピレン−５−エチリデン−２−ノルボルネン共重合体ゴム
密度：８８０ｋｇ／ｍ3、ムーニー粘度（ＭＬ1+4１００℃）：８０
エチレン単位含有量：６３重量％、プロピレン単位含有量：３７重量％
（エチレン、プロピレン両単位の合計を１００重量％とする。）
ヨウ素価：２．７、オイル含有量量：共重合体１００重量部に対して４０重量部
Ｂ−３：エチレン−プロピレン−５−エチリデン−２−ノルボルネン共重合体ゴム
密度：８８０ｋｇ／ｍ3、ムーニー粘度（ＭＬ1+4１００℃）：７５
エチレン単位含有量：６３重量％、プロピレン単位含有量：３７重量％
（エチレン、プロピレン両単位の合計を１００重量％とする。）
ヨウ素価：３．６、オイル含有量量：共重合体１００重量部に対して４０重量部
【００４８】
ＡＢ−１：エチレン−プロピレン−５−エチリデン−２−ノルボルネン共重合体ゴム
直列に接続した二つの重合槽を使用し、構造の異なるエチレン−プロピレン−５−エチリデン−２−ノルボルネン共重合体ゴムの混合物を製造した。
混合物としてのエチレン−プロピレン−５−エチリデン−２−ノルボルネン共重合体ゴム
エチレン単位含有量：６２重量％、プロピレン単位含有量：３８重量％
（エチレン、プロピレン両単位の合計を１００重量％とする。）、ヨウ素価：４．２
オイル含有量量：エチレン−プロピレン−５−エチリデン−２−ノルボルネン共重合体１００重量部に対して４０重量部。オイルを含んだ状態のもとで、密度：８８０ｋｇ／ｍ3、ムーニー粘度（ＭＬ1+4１００℃）：７６
最初の重合槽で重合したエチレン−プロピレン−５−エチリデン−２−ノルボルネン共重合体ゴム：
エチレン単位含有量：６２重量％、プロピレン単位含有量：３８重量％
（エチレン、プロピレン両単位の合計を１００重量％とする。）、ヨウ素価：２．６
エチレン−プロピレン−５−エチリデン−２−ノルボルネン共重合体  １００重量部に対し、４０重量部のオイルを含んだ状態でのもとで、密度：８８０ｋｇ／ｍ3、ムーニー粘度（ＭＬ1+4１００℃）：７６
後段の重合槽で重合したエチレン−プロピレン−５−エチリデン−２−ノルボルネン
共重合体ゴム：
エチレン単位含有量：６２重量％、プロピレン単位含有量：３８重量％
（エチレン、プロピレン両単位の合計を１００重量％とする。）、ヨウ素価：７．４
エチレン−プロピレン−５−エチリデン−２−ノルボルネン共重合体  １００重量部に対し、４０重量部のオイルを含んだ状態でのもとで、密度：８８０ｋｇ／ｍ3、ムーニー粘度（ＭＬ1+4１００℃）：７６
最初の重合槽と後段の重合槽で、モノマー反応量の重量比はそれぞれ２対１であった。また、後段の重合槽で重合した共重合体の構造は、後段の重合槽出口で得られた共重合体混合物の構造と、最初の重合槽出口で得られた共重合体の構造ならびに各重合槽のモノマー反応量比から、計算により求めた。
【００４９】
ＡＢ−２：エチレン−プロピレン−５−エチリデン−２−ノルボルネン共重合体ゴム
直列に接続した２槽の重合槽を使用して、ＡＢ−１と同様の方法にて、構造の異なるエチレン−プロピレン−５−エチリデン−２−ノルボルネン共重合体ゴムの混合物を製造した。
混合物としてのエチレン−プロピレン−５−エチリデン−２−ノルボルネン共重合体ゴム
エチレン単位含有量：６３重量％、プロピレン単位含有量：３７重量％
（エチレン、プロピレン両単位の合計を１００重量％とする。）、ヨウ素価：４．２
オイル含有量量：エチレン−プロピレン−５−エチリデン−２−ノルボルネン共重合体１００重量部に対して４０重量部。オイルを含んだ状態のもとで、密度：８８０ｋｇ／ｍ3、ムーニー粘度（ＭＬ1+4１００℃）：８０
最初の重合槽で重合したエチレン−プロピレン−５−エチリデン−２−ノルボルネン共重合体ゴム：
エチレン単位含有量：６３重量％、プロピレン単位含有量：３７重量％
（エチレン、プロピレン両単位の合計を１００重量％とする。）、ヨウ素価：４．９
エチレン−プロピレン−５−エチリデン−２−ノルボルネン共重合体  １００重量部に対し、４０重量部のオイルを含んだ状態でのもとで、密度：８８０ｋｇ／ｍ3、ムーニー粘度（ＭＬ1+4１００℃）：８０
後段の重合槽で重合したエチレン−プロピレン−５−エチリデン−２−ノルボルネン
共重合体ゴム：
エチレン単位含有量：６３重量％、プロピレン単位含有量：３７重量％
（エチレン、プロピレン両単位の合計を１００重量％とする。）、ヨウ素価：２．７
エチレン−プロピレン−５−エチリデン−２−ノルボルネン共重合体  １００重量部に対し、４０重量部のオイルを含んだ状態でのもとで、密度：８８０ｋｇ／ｍ3、ムーニー粘度（ＭＬ1+4１００℃）：８０
最初の重合槽と後段の重合槽で、モノマー反応量の重量比はそれぞれ２対１であった。また、後段の重合槽で重合した共重合体の構造は、後段の重合槽出口で得られた共重合体混合物の構造と、最初の重合槽出口で得られた共重合体の構造ならびに各重合槽のモノマー反応量比から、計算により求めた。
【００５０】
ＡＢ−３：エチレン−プロピレン−５−エチリデン−２−ノルボルネン共重合体ゴム
エチレン単位含有量：７０重量％、プロピレン単位含有量：３０重量％
（エチレン、プロピレン両単位の合計を１００重量％とする。）、ヨウ素価：７．５、オイル含有量量：エチレン−プロピレン−５−エチリデン−２−ノルボルネン共重合体１００重量部に対して４０重量部。オイルを含んだ状態のもとで、密度：８８０ｋｇ／ｍ3、ムーニー粘度（ＭＬ1+4１００℃）：７８
【００５１】
ＡＢ−４：エチレン−プロピレン−５−エチリデン−２−ノルボルネン共重合体ゴム
エチレン単位含有量：６３重量％、プロピレン単位含有量：３７重量％
（エチレン、プロピレン両単位の合計を１００重量％とする。）、ヨウ素価：３．６
オイル含有量量：エチレン−プロピレン−５−エチリデン−２−ノルボルネン共重合体１００重量部に対して４０重量部。オイルを含んだ状態のもとで、密度：８８０ｋｇ／ｍ3、ムーニー粘度（ＭＬ1+4１００℃）：７５
【００５２】
（３）ホモポリプロピレン
Ｃ−１：住友化学社製  ノーブレン  Ｚ１０１Ａ
ＭＦＲ：２５ｇ／１０分
【００５３】
[実施例１]
表１に示した配合量のＡ−１、Ｂ−１、Ｃ−１とトリメチロールプロパントリメタクリレート（架橋助剤）０．１８重量部（Ａ−１とＢ−１とＣ−１との合計を１００重量部とする）とをバンバリーミキサーで溶融混練し、次いでペレット加工してペレットを製造した。該ペレットを５０ｋｇ／ｈrの速度で内径４７ｍｍの二軸押出機に投入し、二軸押出機の途中から、Ａ−１とＢ−１とＣ−１との合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表１に示す。
【００５４】
[実施例２]
表１に示した配合量のＡ−２、Ｂ−２、Ｃ−１とトリメチロールプロパントリメタクリレート（架橋助剤）０．１８重量部（Ａ−２とＢ−２とＣ−１との合計を１００重量部とする）とをバンバリーミキサーで溶融混練し、次いでペレット加工してペレットを製造した。該ペレットを５０ｋｇ／ｈrの速度で内径４７ｍｍの二軸押出機に投入し、二軸押出機の途中から、Ａ−２とＢ−２とＣ−１との合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表１に示す。
【００５５】
[比較例１]
表１に示した配合量のＡ−３、Ｂ−３、Ｃ−１とトリメチロールプロパントリメタクリレート（架橋助剤）０．１８重量部（Ａ−３とＢ−３とＣ−１との合計を１００重量部とする）とをバンバリーミキサーで溶融混練し、次いでペレット加工してペレットを製造した。該ペレットを５０ｋｇ／ｈrの速度で内径４７ｍｍの二軸押出機に投入し、二軸押出機の途中から、Ａ−３とＢ−３とＣ−１との合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表１に示す。
【００５６】
【表１】
2007332351.tif 000002
【００５７】
[実施例３]
表２に示した配合量のＡＢ−１、Ｃ−１とトリメチロールプロパントリメタクリレート（架橋助剤）０．１８重量部（ＡＢ−１とＣ−１の合計を１００重量部とする）を５０ｋｇ／ｈrの速度で内径４７ｍｍの二軸押出機に投入し、二軸押出機の途中から、ＡＢ−１とＣ−１の合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表２に示す。
【００５８】
[実施例４]
表２に示した配合量のＡＢ−２、Ｃ−１とトリメチロールプロパントリメタクリレート（架橋助剤）０．１８重量部（ＡＢ−２とＣ−１との合計を１００重量部とする）を５０ｋｇ／ｈrの速度で内径４７ｍｍの二軸押出機に投入し、二軸押出機の途中から、ＡＢ−２とＣ−１との合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表２に示す。
【００５９】
[比較例２]
表２に示した配合量のＡＢ−３、Ｃ−１、トリメチロールプロパントリメタクリレート（架橋助剤）０．１８重量部（ＡＢ−３とＣ−１の合計を１００重量部とする）を５０ｋｇ／ｈrの速度で内径４７ｍｍの二軸押出機に投入し、二軸押出機の途中から、ＡＢ−３とＣ−１の合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表２に示す。
【００６０】
[比較例３]
表２に示した配合量のＡＢ−４、Ｃ−１とトリメチロールプロパントリメタクリレート（架橋助剤）０．１８重量部（ＡＢ−４とＣ−１との合計を１００重量部とする）を５０ｋｇ／ｈrの速度で内径４７ｍｍの二軸押出機に投入し、二軸押出機の途中から、ＡＢ−４とＣ−１との合計を１００重量部として、２，５−ジメチル−２，５−ジ（ｔ−ブチルパーオキシ）ヘキセン（架橋剤）をパラフィン系オイルで１０％濃度に希釈したもの２．２重量部を添加して（架橋剤として０．２２重量部）、架橋剤供給部より下流側の押出機温度２００℃、スクリュー回転数２００ｒｐｍの条件下に、動的に熱処理し、熱可塑性エラストマー組成物を製造した。得られた組成物を成形し、物性測定を行なった。その結果を表２に示す。
【００６１】
【表２】
2007332351.tif 000003